(57)【要約】【課題】  高容量化に好適であって、内部短絡の発生を防止できると同時に正極リードの確実且つ容易な取り付けを可能にした円筒形アルカリ蓄電池用の非焼結式ニッケル電極及び該電極を用いた円筒形アルカリ蓄電池の提供。【解決手段】  円筒形アルカリ蓄電池用の非焼結式ニッケル電極は、２つの帯状の電極部材４０,４２を具備し、これら電極部材４０,４２は、夫々が３次元的な網目構造を有する金属体と該金属体内に分布された水酸化ニッケルを主成分とする活物質粉末とを含む。また、電極部材４０,４２は、互いに長手方向に沿って重ね合わされた状態で接合され、前記長手方向でみて互いに位置がずれた両端を有する。【選択図】      図３
2006100179.tif 000002
【特許請求の範囲】
【請求項１】
２つの帯状の電極部材からなり、各電極部材が３次元的網目構造を有する金属体と、該金属体内に分布され、水酸化ニッケルを主成分とする活物質粉末とを含む、円筒形アルカリ蓄電池用の非焼結式ニッケル電極であって、
前記２つの電極部材は、
互いに長手方向に沿って重ね合わされた状態で接合され、
前記長手方向でみて互いに位置がずれた両端を有する
ことを特徴とする円筒形アルカリ蓄電池用の非焼結式ニッケル電極。
【請求項２】
一方の電極部材は他方の電極部材よりも短く、
前記他方の電極部材の両端は、前記一方の電極部材の両端から延出していることを特徴とする請求項１記載の円筒形アルカリ蓄電池用の非焼結式ニッケル電極。
【請求項３】
一方の電極部材における金属体の目付量は、他方の電極部材での目付量よりも少ないことを特徴とする請求項１又は２記載の円筒形アルカリ蓄電池用の非焼結式ニッケル電極。
【請求項４】
一方の電極部材における活物質粉末の充填密度は、他方の電極部材での充填密度よりも低いことを特徴とする請求項１、２、３の何れかに記載された円筒形アルカリ蓄電池用の非焼結式ニッケル電極。
【請求項５】
一端に正極端子が配置され、他端が負極端子を兼ねる円筒状の外装缶と、
前記外装缶内にアルカリ電解液とともに収容され、請求項１、２、３、４の何れかに記載された円筒形アルカリ蓄電池用の非焼結式ニッケル電極、負極及びセパレータを含む渦巻き状電極群と、
前記ニッケル電極に接続された一端部を有し、前記ニッケル電極と前記正極端子との間を電気的に接続するための正極リードと
を具備したことを特徴とする円筒形アルカリ蓄電池。
【請求項６】
前記正極リードの前記一端部は前記２つの電極部材間に挟持され、
前記正極リードは、前記一端部に形成され、前記電極部材の少なくとも一方に突き刺さった突起を含む
ことを特徴とする請求項５記載の円筒形アルカリ蓄電池。
【発明の詳細な説明】
【技術分野】
【０００１】
本発明は高容量化に好適した円筒形アルカリ蓄電池用の非焼結式ニッケル電極及び該電極を用いた円筒形アルカリ蓄電池に関する。
【背景技術】
【０００２】
ニッケル水素蓄電池を始めとした円筒形アルカリ蓄電池は、市場拡大を続けるデジタルカメラ等の電気機器の電源として広く普及し、この結果、電気機器の駆動時間の増大を図るべく、高容量化・高性能化が強く望まれている。アルカリ蓄電池を高容量化するための手段としては、電池容量を規定する正極、即ち非焼結式ニッケル電極の容量を増大すればよい。
【０００３】
より詳しくは、この種の非焼結式ニッケル電極は、例えば特許文献１に開示されており、３次元網目構造を有した金属体からなる基板と、当該基板内に充填された活物質としての水酸化ニッケル粉末とからなる。従って、この電極の容量を高めるには、電極厚みや活物質の充填密度を増大するか、又は金属体の目付量を低減すればよい。
【特許文献１】特開2001-167768号公報
【発明の開示】
【発明が解決しようとする課題】
【０００４】
しかしながら、非焼結式ニッケル電極の厚みが増大すると、電池で内部短絡等が発生し、電池の品質低下が引き起こされる。より詳しくは、このような内部短絡は、正極の厚みが増大するにつれ、正極を奇麗な渦巻き状に巻回するのが困難になり、応力集中により折曲された正極の部位がセパレータを突き破ることにより生じる。また、内部短絡は、正極の両端に重ね合わされた負極の部位が応力集中により折曲され、セパレータを突き破ることによっても生じる。
【０００５】
一方、電極厚みや活物質の充填密度の増大、金属体の目付量の低減は、いずれも正極に対する正極リードの溶接を困難にする。
本発明は上述の事情に基づいてなされたもので、その目的とするところは、高容量化に好適であって、内部短絡の発生を防止できると同時に正極リードの確実且つ容易な取り付けを可能にした円筒形アルカリ蓄電池用の非焼結式ニッケル電極及び該電極を用いた円筒形アルカリ蓄電池の提供を目的とする。
【課題を解決するための手段】
【０００６】
上記した目的を達成するために、本発明によれば、２つの帯状の電極部材からなり、各電極部材が３次元的網目構造を有する金属体と、該金属体内に分布され、水酸化ニッケルを主成分とする活物質粉末とを含む、円筒形アルカリ蓄電池用の非焼結式ニッケル電極であって、前記２つの電極部材は、互いに長手方向に沿って重ね合わされた状態で接合され、前記長手方向でみて互いに位置がずれた両端を有することを特徴とする円筒形アルカリ蓄電池用の非焼結式ニッケル電極が提供される（請求項１）。
【０００７】
また、本発明によれば、一端に正極端子が配置され、他端が負極端子を兼ねる円筒状の外装缶と、前記外装缶内にアルカリ電解液とともに収容され、上記円筒形アルカリ蓄電池用の非焼結式ニッケル電極、負極及びセパレータを含む渦巻き状電極群と、前記ニッケル電極に接続された一端部を有し、前記ニッケル電極と前記正極端子との間を電気的に接続するための正極リードとを具備したことを特徴とする円筒形アルカリ蓄電池が提供される（請求項５）。
【０００８】
本発明の円筒形アルカリ蓄電池用の非焼結式ニッケル電極は、電極群の巻始め及び巻終わりに対応する電極の両端は１枚の電極部材からなり、２枚の電極部材が重ね合わされている中央部分よりも薄い。このため、このニッケル電極が渦巻き状電極群を形成すべく正極として巻回されたとき、電極群の渦巻き形態は奇麗になり、正極の一部に応力集中により折曲や亀裂が生じることはない。
【０００９】
また、正極の両端はその中央部分に比べて薄いので、セパレータを介して正極の両端に重ね合わされた負極の部位に折曲や亀裂が生じることもない。
好適な態様として、前記２つの電極部材は互いに異なる長さを有し、一方の電極部材の両端は、他方の電極部材の両端から延出している（請求項２）。この場合、渦巻き状電極群が形成されるとき、ニッケル電極はその一方の電極部材が径方向外側に位置するように巻回される。２つの電極部材の両端が、径方向外側に段付き形状をなすことで、電極群の渦巻き形態は更に奇麗になり、ニッケル電極の一部に応力集中により折曲や亀裂が生じるのが一層防止される。
【００１０】
好適な態様として、一方の電極部材における金属体の目付量は、他方の電極部材での目付量よりも少ない（請求項３）。この場合、渦巻き状電極群が形成されるとき、電極はその一方の電極部材が径方向外側に位置するように巻回される。一方の電極部材は金属体の目付量が少ないので、他方の電極部材よりも伸張し易く、その巻回時、一方の電極部材の金属体に亀裂が生じることはなく、この金属体によるセパレータの突き破りが防止される。
【００１１】
好適な態様として、一方の電極部材における活物質粉末の充填密度は、他方の電極部材での充填密度よりも低い（請求項４）。この場合、渦巻き状電極群が形成されるとき、電極はその一方の電極部材が径方向外側に位置するように巻回される。一方の電極部材は活物質の充填密度が低いことで、他方の電極部材よりも伸張し易く、その巻回時、一方の電極部材の金属体に亀裂が生じ、金属体がセパレータを突き破ることはない。
【００１２】
好適な態様として、前記正極リードの前記一端部は前記２つの電極部材間に挟持され、前記正極リードは、前記一端部に形成され、前記電極部材の少なくとも一方に突き刺さった突起を含む（請求項６）。この場合、正極リードの一端部が電極部材間に挟まれ、且つ、正極リードの一端部に形成された突起が電極部材に突き刺さった状態で、非焼結式ニッケル電極に正極リードが取り付けられている。このため、電極厚みや活物質の充填密度の増大、金属体の目付量の低減にかかわらず、確実且つ容易に正極リードが非焼結式ニッケル電極に固定される。
【発明の効果】
【００１３】
請求項１〜４の円筒形アルカリ蓄電池用の非焼結式ニッケル電極によれば、その厚みが増大していても、渦巻き状電極群の巻回形成時、正極及び負極の一部に折曲や亀裂を生じさせることはない。このため、これらの非焼結式ニッケル電極を用いた請求項５及び６の円筒形アルカリ蓄電池では、セパレータの突き破りが防止され、この結果、内部短絡が防止され、電池の品質が向上する。
【００１４】
また、請求項６の円筒形アルカリ蓄電池によれば、請求項１〜４の非焼結式ニッケル電極が適用されているので、ニッケル電極の厚みが増大していても、ニッケル電極に正極リードを確実且つ容易に取り付けることができ、この結果、電池の品質が向上する。
【発明を実施するための最良の形態】
【００１５】
図１は、本発明の一実施形態に係る円筒形アルカリ蓄電池を示している。
電池は、一端が開口した有底円筒形状をなす外装缶１０を備え、外装缶１０の底壁は導電性を有した負極端子として機能する。外装缶１０の開口内には、リング状の絶縁パッキン１２を介して導電性の蓋板１４が配置され、開口縁をかしめ加工することにより絶縁パッキン１２及び蓋板１４は開口内に固定されている。
【００１６】
蓋板１４は中央にガス抜き孔１６を有し、蓋板１４の外面上にはガス抜き孔１６を塞いでゴム製の弁体１８が配置されている。更に蓋板１４の外面上には、弁体１８を覆うフランジ付き円筒形状の正極端子２０が固定され、正極端子２０は弁体１８を蓋板１４に押圧している。従って、通常時、外装缶１０は絶縁パッキン１２及び弁体１８とともに蓋板１４により気密に閉塞されている。一方、外装缶１０内でガスが発生してその内圧が高まった場合には弁体１８が圧縮され、ガス抜き孔１６を通して外装缶１０からガスが放出される。つまり、蓋板１４、弁体１８及び正極端子２０は、所定の内圧で作動する安全弁を形成している。
【００１７】
外装缶１０内には、アルカリ電解液が注液されており、アルカリ電解液としては、例えば、水酸化ナトリウム水溶液、水酸化リチウム水溶液、水酸化カリウム水溶液、及びこれらのうち２つ以上を混合した水溶液等を用いることができる。また、アルカリ電解液の濃度についても特には限定されず、例えば８Ｎのものを用いることができる。
また、外装缶１０内には、略円柱状の電極群２２が収容されている。電極群２２は、それぞれ帯状の正極２４、負極２６及びセパレータ２８からなり、セパレータ２８を介して正極２４及び負極２６を渦巻状に巻回して形成される。つまり、正極２４と負極２６とはセパレータ２８を介して電極群２２の径方向に交互に重ね合わされている。電極群２２の最外周には、その巻回方向でみて負極２６の外端側の部位が巻回され、電極群２２の最外周部において、負極２６と外装缶１０の内周壁とは互いに電気的に接続されている（図２参照）。
【００１８】
更に外装缶１０内には、電極群２２の一端と蓋板１４との間に、正極リード３０が配置され、正極リード３０の両端は正極２４及び蓋板１４に接続されている。従って、正極端子２０と正極２４との間は、正極リード３０及び蓋板１４を介して電気的に接続されている。なお、正極リード３０は帯状をなし、蓋板１４を外装缶１０の開口内に配置する時に、電極群２２と蓋板１４との間にて折り曲げられて収容されるが、蓋板１４と電極群２２との間にはスリット付きの円形の絶縁部材３２が配置され、絶縁部材３２のスリットを通して延びている。また、電極群２２と外装缶１０の底部との間にも円形の絶縁部材３４が配置されている。
【００１９】
セパレータ２８の材料としては、例えば、ポリアミド繊維製不織布、ポリエチレンやポリプロピレンなどのポリオレフィン繊維製不織布に親水性官能基を付与したものを用いることができる。この電池の場合、図２に示したように、セパレータ２８は、正極２４の径方向外面と負極２６の径方向内面との間に介挿された第１セパレータ３６と、正極２４の径方向内面と負極２６の径方向外面との間に介挿された第２セパレータ３８とからなるが、セパレータ２８としては、正極２４の径方向外面と負極２６の径方向内面との間に介挿された部分と、正極２４の径方向内面と負極２６の径方向外面との間に介挿された部分とが、電極群２２の中心軸側で繋がった１枚のセパレータを用いてもよい。なお、図２中、作図の都合により、第１及び第２のセパレータ３６，３８のハッチングを省略した。
【００２０】
負極２６は、例えば、帯状をなす導電性の負極基板を有し、この負極基板には負極合剤が保持されている。負極合剤は、電池がニッケル水素蓄電池であることから、負極活物質としての水素を吸蔵及び放出可能な水素吸蔵合金粉末、結着剤及び必要に応じて導電剤からなるが、水素吸蔵合金に代えて、例えばカドミウム化合物を用いて電池をニッケルカドミウム蓄電池としてもよい。ただし、電池の高容量化には、ニッケル水素蓄電池が好適する。
【００２１】
負極基板としては、例えば、パンチングメタル、金属粉末焼結体基板、エキスパンデッドメタル及びニッケルネット等を用いることができる。また、結着剤としては親水性若しくは疎水性のポリマー等を用いることができる。
以下、正極２４として用いられた非焼結式ニッケル電極について説明する。
このニッケル電極は、図３に示したように、それぞれが帯状をなし且つ互いに長さの異なる２枚の電極部材４０，４２からなる。これら電極部材４０，４２は、長い方の電極部材４２の両端が短い方の電極部材４０の両端から延出するように互いに重ね合わされた状態で圧延・接合されている。
【００２２】
各電極部材４０，４２は、導電性の正極基板と、正極基板に保持された正極合剤とからなり、正極基板としては、３次元的な網目構造を有するニッケル等の金属体を用いることができる。より詳しくは、金属体は、発泡ウレタンにニッケルめっきを施したものを、焙焼、還元処理して作製される。このニッケル電極では、好適な態様として、電極群２２において、径方向外側に位置付けられる短尺な電極部材４０における金属体のニッケルめっき量（目付量）が、内側に位置付けられる長尺な電極部材４２での目付量よりも少量に設定されている。
【００２３】
正極合剤は、正極活物質粉末としての水酸化ニッケル粉末及び結着剤からなる。ここで、正極活物質粉末は、電池がニッケル水素蓄電池なので水酸化ニッケル粉末を主成分として含むけれども、水酸化ニッケル粉末は、コバルト、亜鉛、カドミウム等を固溶していてもよい。また、正極活物質粉末は、コバルト化合物粉末を少量含んでいてもよく、あるいは表面がコバルト化合物で被覆されていてもよい。結着剤としては親水性若しくは疎水性のポリマー等を用いることができる。
【００２４】
ここで、このニッケル電極では、好適な態様として、圧延後の電極部材４０，４２における金属体への正極活物質粉末の充填密度が、径方向外側に位置付けられる電極部材４０の方が、内側に位置付けられる電極部材４２よりも低くなるよう設定されている。なお、正極活物質粉末の充填密度とは、圧延後の各電極部材４０，４２において、正極基板（金属体）の空孔の単位容積当りに充填された正極活物質粉末の質量である。
【００２５】
ここで、上述したニッケル電極に接続される正極リード３０は、図４に示したように、帯状をなし、一端部の両面に複数の突起３０ａを有する。そして、この正極リード３０は、その一端部が電極部材４０，４２間に挟まれた状態で電極部材４０，４２とともに圧延され、圧延により突起３０ａが電極部材４０，４２に突き刺さることで、ニッケル電極に固定される。なお、突起３０ａは、正極リード３０の両面に形成されるのが好ましいが、片面だけに形成されてもよい。
【００２６】
上記した構成の円筒形アルカリ蓄電池用の非焼結式ニッケル電極は、電極群２２の巻始め及び巻終わりに対応する両端が１枚の電極部材４０からなり、２枚の電極部材４０，４２が重ね合わされている中央部分よりも薄く形成されている。このため、このニッケル電極を正極２４として用いた上述の電池では、正極２４及び負極２６が奇麗に巻回され、正極２４の一部に応力集中により折曲や亀裂が生じるのが防止される。
【００２７】
また、正極２４の両端は、その中央部分に比べて薄く形成されているので、セパレータ２８を介して重ね合わされた負極２６の部位に折曲や亀裂が生じるのが防止される。
従って、上記した非焼結式ニッケル電極によれば、ニッケル電極の厚みが増大しても、巻回された正極２４及び負極２６の一部に折曲や亀裂が生じることはなく、折曲や亀裂が生じた金属体によるセパレータ２８を突き破るのが防止され、この結果、内部短絡が防止されて電池の品質が向上する。
【００２８】
そして、上記した非焼結式ニッケル電極では、好適な態様として、径方向外側に位置する電極部材４０における金属体の目付量が、内側に位置する電極部材４２よりも低く、外側の電極部材４０は内側の電極部材よりも伸張し易い。それ故、電極群２２の巻回時、外側の電極部材４０の金属体に亀裂が生じることはなく、亀裂が生じた金属体がセパレータ２８を突き破るのが防止され、この結果、内部短絡が更に防止されて電池の品質が一層向上する。
【００２９】
また、上記した非焼結式ニッケル電極では、好適な態様として、外側の電極部材４０における活物質粉末の充填密度が、内側の電極部材４２よりも低く、外側の電極部材４０は、内側の電極部材４２よりも伸張し易い。それ故、電極群２２の巻回時、外側の電極部材４０の金属体に亀裂が生じ、亀裂が生じた金属体がセパレータ２８を突き破るのが防止され、この結果、内部短絡が更に防止されて電池の品質が一層向上する。
【００３０】
また、上述した非焼結式ニッケル電極に取り付けられる正極リード３０は、その一端部が電極部材４０，４２間に挟まれ、且つ、その一端部に形成された突起３０ａが電極部材４０，４２に突き刺さる。つまり、正極リード３０は溶接によらずに非焼結式ニッケル電極に取り付けられる。従って、電極厚みや活物質の充填密度の増大、金属体の目付量の低減にかかわらず、確実且つ容易に正極リードが非焼結式ニッケル電極に固定され、この結果、電池の品質が向上する。
【００３１】
なお、本発明は、上記した一実施形態に限定されることはなく、種々変形が可能であり、非焼結式ニッケル電極における２つの電極部材は、同一の長さを有していても良く、この場合、非焼結式ニッケル電極の両端が何れか１枚の電極部材から形成されるよう、長手方向に位置をずらして重ね合わされる。ただし、一実施形態のように、２つの電極部材４０，４２の両端が、径方向外側に段付き形状をなすことで、電極群２２の渦巻き形態は更に奇麗になり、ニッケル電極の一部に応力集中により折曲や亀裂が生じるのが一層防止される。
【実施例】
【００３２】
１．正極の作製
まず、以下のようにしてスラリを作製した。
ナトリウムを含有する高次コバルト化合物からなる被覆層が粒子の表面に形成された水酸化ニッケル粉末を主成分とし、コバルト化合物粉末を少量含む活物質粉末を用意した。この活物質粉末１００質量部に、濃度０．２質量％のヒドロキシプロピルセルロース水溶液を４０質量部と、濃度６０重量％のＰＴＦＥディスパージョン液１質量部とを添加して混合し、スラリを調製した。
【００３３】
＜実施例１＞
前記スラリを、目付量250g/m2、厚み1.0mmの２枚のNiスポンジ基体に所定量を充填し、乾燥させた。この後、これらの基体を、圧延方向での長さが95mm,100mmになるよう裁断し、長さの相違する第１の電極部材（95mm）及び第２の電極部材（100mm）を得た。これら２枚の電極部材を、第２の電極部材の両端が第１の電極部材の両端から延出した状態で重ね合わせ、このとき、電極部材間に正極リードの一端が挟まれるようにした。そして、重ね合わされた電極部材を厚み0.9mmまで圧延して接合し、所定寸法に切断して正極を得た。なお、圧延後の各電極部材における活物質の充填密度は2.9g/cm3-voidであった。
【００３４】
＜実施例２＞
前記スラリを、目付量225g/m2、厚み1.0mmのNiスポンジ基体、及び、目付量275g/m2、厚み1.0mmのNiスポンジ基体のそれぞれに所定量を充填し、乾燥させた。この後、これらの基体を、圧延方向での長さが95mm,100mmになるよう裁断し、目付量及び長さの相違する第１の電極部材（225g/m2,95mm）及び第２の電極部材（275g/m2,100mm）を得た。これら２枚の電極部材を、第２の電極部材の両端が第１の電極部材の両端から延出した状態で重ね合わせ、このとき、電極部材間に正極リードの一端が挟まれるようにした。そして、重ね合わされた電極部材を厚み0.9mmまで圧延して接合し、所定寸法に切断して正極を得た。なお、圧延後の各電極部材における活物質の充填密度は2.9g/cm3-voidであった。
【００３５】
＜実施例３＞
前記スラリを、目付量250g/m2、厚み1.0mmの２枚のNiスポンジ基体に互いに異なる量にて充填し、乾燥させた。この後、これらの基体を、圧延方向での長さが95mm,100mmになるよう裁断し、長さの相違する第１の電極部材（95mm）及び第２の電極部材（100mm）を得た。これら２枚の電極部材を、第２の電極部材の両端が第１の電極部材の両端から延出した状態で重ね合わせ、このとき、電極部材間に正極リードの一端が挟まれるようにした。そして、重ね合わされた電極部材を厚み0.9mmまで圧延して接合し、所定寸法に切断して正極を得た。なお、圧延後の第１の電極部材における活物質の充填密度は2.85g/cm3-void あり、第２の電極部材における活物質の充填密度は2.95g/cm3-voidであった。
【００３６】
＜比較例１＞
前記スラリを、目付量500g/m2、厚み2.0mmの１枚のNiスポンジ基体に所定量を充填し、乾燥させた。この後、この基体を、圧延方向での長さが97.5mmになるよう裁断し、１枚の電極部材を得た。この電極部材を厚み0.9mmまで圧延して接合し、所定寸法に切断して正極を得た。そして、得られた正極に正極リードの一端を溶接した。なお、圧延後の各電極部材における活物質の充填密度は2.9g/cm3-voidであった。
＜比較例２＞
前記スラリを、目付量250g/m2、厚み1.0mmの２枚のNiスポンジ基体に所定量を充填し、乾燥させた。この後、これらの基体を、圧延方向での長さが97.5mmになるよう裁断し、長さが同一の第１の電極部材及び第２の電極部材を得た。これら２枚の電極部材を両端を揃えて重ね合わせ、このとき、電極部材間に正極リードの一端が挟まれるようにした。そして、重ね合わされた電極部材を厚み0.9mmまで圧延して接合し、所定寸法に切断して正極を得た。そして、得られた正極に正極リードの一端を溶接した。なお、圧延後の各電極部材における活物質の充填密度は2.9g/cm3-voidであった。
【００３７】
２．負極の作製
まず、金属原料をＭｍ1.0Ｎｉ3.4Ｃｏ0.8Ａｌ0.2Ｍｎ0.6となるように秤量して混合したものを高周波溶解炉にて溶解し、この溶湯を鋳型に流し込んで水素吸蔵合金インゴットを作製した。そして、このインゴットを予め粗粉砕してから、不活性ガス雰囲気中で平均粒径が５０μｍ程度になるまで機械的に粉砕を行った。
【００３８】
次に、得られた水素吸蔵合金粉末に、結着剤としてのポリエチレンオキサイド等、および、適量の水を加えて混合して負極用スラリを作製し、この負極用スラリをパンチングメタルからなる負極基板の両面に塗着して乾燥させた。そして、乾燥した負極スラリが両面に付着したパンチングメタルを圧延した後、所定の寸法に切断して負極を作製した。
３．電池の組立て
得られた正極のうち一種と負極とを、ポリプロピレン製不織布からなる２枚のセパレータを介して渦巻状に巻回して電極群を作製し、外装缶にこの電極群を挿入した。そして、７Ｎのアルカリ電解液（ＬｉＯＨ：１．０Ｎ，ＮａＯＨ：１．０Ｎ，ＫＯＨ：５．０Ｎ）を外装缶内に注液し、蓋板等で外装缶の開口を封口し、公称容量２．０Ａｈの円筒形ニッケル水素蓄電池を組立てた。なお、電池は、実施例及び比較例毎に３００個ずつ組立てた。
【００３９】
４．電極群及び電池評価試験
（１）電極群の真円度の測定
電池組立て前に各電極群の短径及び長径を測定し、長径に対する短径の比率を真円度として表１に示した。
（２）短絡発生率の測定
各電池の正極端子と負極端子との間の抵抗を測定することにより、内部短絡の発生数を測定し、結果を発生率として表１に示した。
【００４０】
【表１】
2006100179.tif 000003
【００４１】
表１から以下のことが明らかである。
（１）電極群の真円度が高い実施例１〜３の電池は、比較例１，２に比べて短絡発生数が少ない。これは、実施例１〜３の電池では、電極群の作製時、正極及び負極がきれいに巻回されたことで、正極及び負極において折曲や亀裂の発生が防止され、折曲もしくは亀裂した部位がセパレータを貫通するのが防止されたためと考えられる。
【００４２】
（２）径方向外側に位置する電極部材の金属体の目付量が、内側に位置する電極部材よりも低い実施例２の電池では、実施例１よりも一層短絡が防止されている。
（３）径方向外側に位置する電極部材の充填密度が、内側に位置する電極部材よりも低い実施例２の電池では、実施例１よりも一層短絡が防止されている。
【図面の簡単な説明】
【００４３】
【図１】本発明の一実施形態に係る円筒形ニッケル水素蓄電池の部分切欠き斜視図である。
【図２】図１の電池の横断面を示した概略図である。
【図３】図１の電池に適用された非焼結式ニッケル電極の説明図である。
【図４】図３の非焼結式ニッケル電極に適用された正極リードの斜視図である。
【符号の説明】
【００４４】
１０        外装缶
２２        電極群
２４        正極（非焼結式ニッケル電極）
２６        負極
２８        セパレータ
３０        正極リード
３０ａ      突起
４０，４２  電極部材
【図１】
2006100179.tif 000004
【図２】
2006100179.tif 000005
【図３】
2006100179.tif 000006
【図４】
2006100179.tif 000007